(57)【要約】【課題】再生紙上に形成された文字等を修正するための感圧転写修正テープにおいて、この再生紙の地色にできる限り近い色彩に着色することが簡単にできる感圧転写修正テープを提供する。【解決手段】フィルム基材の片面に、着色剤およびバインダー樹脂からなる隠蔽層と、粘着層が順次設けられてなる感圧転写修正テープにおいて、前記隠蔽層と前記粘着層を併せた転写層の白色度が７０％以下であることを特徴とする感圧転写修正テープ。【選択図】      なし【特許請求の範囲】
【請求項１】
フィルム基材の片面に、着色剤およびバインダー樹脂からなる隠蔽層と、粘着層が順次設けられてなる感圧転写修正テープにおいて、前記隠蔽層と前記粘着層を併せた転写層の白色度が７０％以下であることを特徴とする感圧転写修正テープ。
【請求項２】
前記着色剤の顔料が、白色顔料と黄色顔料０．０１〜１．２％、赤色顔料０．０１〜１．２％、青色顔料０．０１〜１．２％含有されていることを特徴とする請求項１記載の感圧転写修正テープ。
【発明の詳細な説明】
【０００１】
【発明の属する技術分野】本発明は、紙面などに誤って記録された文字などを隠蔽修正するために使用される感圧転写修正テープに関する。
【０００２】
【従来の技術】この種の感圧転写修正テープは従来から知られており、基本的には、基材上に白色顔料などの顔料とバインダーとからなる隠蔽層、粘着層を順次積層した構造のものである。基材としては一般にグラシン紙やプラスチックフィルムが使用されている。通常、この感圧転写修正テープは手持タイプの転写具に装着して使用される。
この転写具は、基本的には、ケース（ホルダー）と、感圧転写修正テープの繰出しリールおよび巻取りリールと、感圧転写修正テープを被転写面に押しつけるための転写ヘッドとから構成されている。前記転写ヘッドを被転写面に押しつけた状態でホルダーを動かすと、繰出しリールから修正テープが繰り出され、順次転写ヘッドで被転写面に押圧され粘着層側で接着される。一方、基材はヘッドを通過した後、転写層（隠蔽層と粘着層の積層物）から分離され、巻取りリールに巻取られる。被転写面の修正部分への転写層の転写が終了した時点で転写ヘッドを被転写面に強く押しつけたのちホルダーを持ちあげると、転写層が切断され、修正操作が完了する。被転写面に転写された転写層の隠蔽層上にはボールペンなどの筆記具で文字などを書くことができる。
【０００３】
被転写面は、一般には白色の紙であるが、近年、環境問題から再生紙が使用される場合がある。この再生紙は、一般の白色の紙よりも若干着色されている。そのため、従来の白色の紙に色合わせした修正テープでは、修正個所が目立ってしまう。そこで、修正個所を目立たなくするために、修正テープの隠蔽層に再生紙の地色とほぼ同じ色になるように、白色顔料に白色以外の着色剤を加えて色彩を調整している。（例えば特許文献１参照。）。
しかしながら、この再生紙の地色は紙により微妙に色が異なるので、着色剤を変えても色彩の微調整がしにくいという問題があった。
【特許文献１】
特開平６−９２０８５号  （第４頁
【０００４】〜
【０００５】）
【０００６】
【発明が解決しようとする課題】
本発明は、前記の点に鑑みて、微妙に異なる再生紙の地色にできる限り近い色彩に簡単に着色できる感圧転写修正テープを提供することを課題とする。
【０００７】
【課題を解決するための手段】
請求項１に係る発明は、フィルム基材の片面に、着色剤およびバインダー樹脂からなる隠蔽層と、粘着層が順次設けられてなる感圧転写修正テープにおいて、前記隠蔽層と前記粘着層を併せた転写層の白色度が７０％以下であることを特徴とする感圧転写修正テープによりこの課題を解決した。
【０００８】
請求項２に係る発明は、前記着色剤の顔料が、白色顔料と黄色顔料０．０１〜１．２％、赤色顔料０．０１〜１．２％、青色顔料０．０１〜１．２％含有されていることを特徴とする請求項１記載の感圧転写修正テープである。
【作用】
本発明においては、修正テープの着色剤の顔料として、白色顔料に色の３原色である黄色顔料、赤色顔料、青色顔料を添加することにより、あらゆる色が調色できるので、白色以外の再生紙の地色と同色に着色できる。
【０００９】
したがって、本発明の感圧転写修正テープは、再生紙の地色と同色の修正テープを簡単に作成できることとなった。
【００１０】
【発明の実施の形態】
以下本発明を詳細に説明する。
本発明の感圧転写修正テープは、基材としてのプラスチックフィルムの片面上に、隠蔽層、粘着層を順次設けた構成のものである。
前記プラスチックフィルムとしては、ポリエチレンテレフタレート（ＰＥＴ）フィルムなどのポリエステルフィルム、ポリエチレンフィルム、ポリプロピレンフィルムなどを用いることができる。強度面から、ポリエステルフイルムが特に好ましい。プラスチックフィルムの厚さは３〜２５μｍ、なかんずく４．５〜１２μｍが好ましい。プラスチックフィルムの厚さが薄すぎると、離型処理などの加工時の生産性が低下する。またプラスチックフィルムの厚さが厚すぎると、長尺化が困難になる。
【００１１】
基材としてのプラスチックフィルムの片面（隠蔽層、粘着層を設ける側の面）に必要に応じて、シリコーン系樹脂やフッ素系樹脂などからなる離型層を形成して、隠蔽層のフィルム基材からの剥離性を向上するようにしてもよい。また前記プラスチックフィルム裏面（隠蔽層、粘着層を設ける側と反対側の面をいう、以下同様）には、必要に応じて、シリコーン系樹脂やフッ素系樹脂などからなる背面層を形成して、保存中における粘着層とプラスチックフィルム裏面との間の接着（ブロッキング）を防止するようにしてもよい。
【００１２】
本発明における隠蔽層としては、バインダー、顔料および充填剤と、要すれば分散剤などの添加剤とからなるものである。
【００１３】
本発明における隠蔽層に使用するバインダーとしては、ゴム状の樹脂とガラス状の樹脂との組み合わせからなるものが好適に使用できる。
【００１４】
前記ゴム状の樹脂としては、可塑剤を少量しか含まなくとも柔軟性を有するものが好ましく、たとえばスチレン−ブタジエン−スチレンブロック共重合体（ＳＢＳ）、スチレン−エチレン−ブタジエン−スチレンブロック共重合体（ＳＥＢＳ）、スチレン−ブタジエンゴム、スチレン−イソプレン−スチレンブロック共重合体（ＳＩＳ）、ウレタンゴム、アクリロニトリル−ブタジエンゴム、エチレン−酢酸ビニル共重合体、エチレン−エチルアクリレート共重合体、クロロスルホン化ポリエチレン、環化ゴムなど通常の合成ゴムないしエラストマーなどの１種または２種以上があげられる。
【００１５】
また前記ガラス状の樹脂としては、伸び率が小さく、融点ないし軟化点が１００℃以上、かつ高硬度のものが好ましく、たとえば飽和または不飽和の脂環族炭化水素樹脂、スチレン−アクリル系共重合体樹脂、ケトン樹脂、ポリエチレン、ポリプロピレンなどのポリオレフィン樹脂などの１種または２種以上があげられる。
【００１６】
前記ゴム状の樹脂とガラス状の樹脂の配合割合は、ゴム状の樹脂１０重量部に対してガラス状の樹脂２〜３０重量部、好ましくは５〜１５重量部である。ガラス状の樹脂の割合が前記範囲を超えると、隠蔽層の柔軟性が失われ、転写時に転写層のひび割れが生じやすくなる。ガラス状の樹脂の割合が前記範囲未満では、筆記性が低下するほか隠蔽層の切断性が低下する。バインダーをゴム状の樹脂のみで構成すると切断性はより低下する。
【００１７】
前記隠蔽層は良好な切断性をうる点から、通常充填剤が混合される。前記充填剤としては、たとえば炭酸マグネシウム、炭酸カルシウム、炭酸バリウム、硫酸バリウム、酸化アルミニウム、二酸化ケイ素、セライト、クレー、タルクなどがあげられる。充填剤の粒径は１〜２０μｍの範囲が好ましい。粒径が前記範囲より小さいと切断性が低下し、一方前記範囲より大きいと隠蔽層の強度が低下する傾向がある。
【００１８】
前記充填剤はバインダー１０重量部に対して５〜４０重量部、好ましくは５〜１８重量部の割合で混合される。充填剤の割合が前記範囲より多いといわゆるチョーキング現象が発生し、一方充填剤の割合が前記範囲より少ないと隠蔽層の切断性が劣化する傾向がある。
【００１９】
前記顔料としては、通常修正する対象物は白色の紙であることから、白色顔料として、酸化チタンが隠蔽性が優れている点から主として用いられる。しかし、再生紙のように対象物が白色以外のときは、隠蔽層を対象物の地色とほぼ同色に着色し、修正部分が他の部分と比べて目立たないようにする。そのために色彩を調整する目的で色の３原色となる着色顔料を使用する。その着色顔料としては、チタンイエロー、酸化鉄系、群青、コバルトブルー、酸化クロムグリーン、黄鉛、クロムバーミリオン、カドミウムエロー、カドミウムレッドなどの無機顔料、アゾレーキ系、ハンザ系、ベンズイミダゾロン系、モノアゾ系、ピラゾロン系、縮合アゾ系、フタロシアニン系、キナクリドン系、ペリレン系、ジオキサジン系、アントラキノン系、イソインドリノン系などの有機顔料があげられる。その他、色彩調整剤として、たとえばアルミニウム粉末、銅粉末、真鍮粉末、染料などを添加してもよい。
【００２０】
着色顔料の使用量はバインダーに対する分散性、隠蔽力などにもよるが、バインダー１０部に対して５〜４０部、好ましくは２０〜３０部である。着色顔料の使用量が多すぎると隠蔽層の表面に顔料粉が析出するチョーキング現象が発生し、使用量が少なすぎる場合には隠蔽力が不足する傾向がある。
【００２１】
次に隠蔽層を白色以外の再生紙の地色と同色に着色するため、白色顔料に白色以外の前記着色顔料をそれぞれ黄色顔料０．０１〜１．２％、赤色顔料０．０１〜１．２％、青色顔料０．０１〜１．２％の範囲内で添加量を調整して加える。
【００２２】
前記隠蔽層は、前記べヒクル成分の有機溶剤溶液、有機溶剤分散液または水性分散液（エマルジョンを含む）に顔料、必要により充填剤などを配合した塗工液を基材上に塗布、乾燥することによって形成できる。
【００２３】
前記隠蔽層の乾燥後の厚さは１０〜３０μｍが好ましい。厚さが前記範囲未満では隠蔽力が不足し、一方厚さが前記範囲を超えると、転写の際の切断性が低下し、さらに修正後の用紙をコピーしたときに、修正部分と未修正部分との境界が影となってコピーされて見苦しくなる傾向がある。
【００２４】
前記隠蔽層のフィルム基材からの剥離力は３０〜１００ｍＮ／２５ｍｍの範囲にあることが適当である。剥離力が前記範囲未満であると、転写層の不必要部分まで転写してキレ性が低下するとともに、耐ブロッキング性が低下する。一方剥離力が前記範囲より大きいと、局部的な非転写などが生じ、転写性が劣る傾向がある。
【００２５】
粘着層は厚さが０．５〜１．８μｍで、かつ粘着層と隠蔽層の膜厚の比が１：１３〜１：３５の範囲であり、ＰＰＣ用紙に対する粘着力が、５０〜３５０ｍＮ／２５ｍｍである。
【００２６】
粘着層の粘着力が前記範囲未満では、粘着力が不足し、局部的な非転写などが生じ、転写性が劣ると共に、転写後の浮き、剥れなどが生じる傾向がある。一方粘着層の粘着力が前記範囲を超えると、粘着力が過剰となり、感圧転写修正テープをロール状に巻回して保存する場合にブロッキングが起る傾向にあり、とくに高温高湿条件下で保存した場合や、堅く巻いた場合にその傾向が強い。その結果、手持ちタイプの転写具に感圧転写修正テープのロールを装着して使用する際、巻出し時に粘着層が剥離したり、走行不良を生じ、使用が困難となる。
【００２７】
前記粘着層に用いる粘着剤としては、粘着層の厚さを前記特定範囲にしたときに、前記特定範囲の粘着力を示すものであればとくに限定されず、たとえばアクリル樹脂系、ロジン系、ゴム系、ビニルエーテル樹脂系、ポリイソブチレン系などの粘着剤が使用できる。とくにアクリル樹脂系、ロジン系などの粘着剤が好ましい。
【００２８】
粘着層は、前記粘着剤の有機溶剤溶液、有機溶剤分散液、水性溶液または水性分散液（エマルジョンを含む）を隠蔽層上に塗布、乾燥することによって形成できる。とくに水性溶液または水性分散液の形態で塗布するのが好ましい。それはこれらを用いると、すでに形成されている隠蔽層の再溶解が生じないためである。水性溶液または水性分散液の形態の場合は、湿潤剤または界面活性剤を配合してもよい。
鋭意研究の結果、修正テープの隠蔽層中の着色剤である白色顔料に、黄色顔料０．０１〜１．２％、赤色顔料０．０１〜１．２％、青色顔料０．０１〜１．２％の範囲内で添加させることで、簡単に再生紙の地色と同色に着色できることを見出した。
【００２９】
つぎに本発明の実施例をあげて具体的に説明するが、本発明はこれに限定されるものではない。
【００３０】
【実施例】実施例１および比較例１
基材として厚さ１２μｍのポリエチレンテレフタレートフィルムの片面側に、シリコーン系樹脂からなる離型剤をコーターにて塗布、乾燥して離型層をそれぞれ形成した。
次に、離型層の反対側の面に、シリコーン系樹脂からなる背面剤をコーターにて塗布、乾燥して背面層をそれぞれ形成した。
【００３１】
続いて表１に示す処方の隠蔽層を、それぞれの前記基材フィルムの離型層上に形成した。
すなわち表１に示す材料の内、先ずトルオールに樹脂を溶解させ、次にその液に顔料を所定量添加した後分散し、塗工液を調製した。この塗工液をコーターで乾燥後の厚さが所定の厚さになるように、フィルム基材の離型層上に塗布し、乾燥した。
【００３２】
つぎに、前記隠蔽層の表面にアクリル系粘着剤の水性分散液（固形分２０重量％）を乾燥後に厚さが所定厚さになるように塗布、乾燥して粘着層を形成し、感圧転写修正テープを得た。
【００３３】
前記実施例１および比較例１でえられた感圧転写修正テープについて、つぎの項目を評価した。結果は表２に示す。
（１）色差（ΔＥ）
色差は、Ｘ−Ｒｉｔｅ社製のＸ−Ｒｉｔｅ９３８で測定した。その測定方法は、先ず、色度をＬ＊、ａ＊、ｂ＊、光源をＤ６５とし、光源からの光の透過を防ぐために再生紙１０枚を重ねる。次に、その重ねた再生紙上に修正テープを転写し、修正テープと再生紙の色度Ｌ＊、ａ＊、ｂ＊、の絶対値をそれぞれ５回測定して、その平均値を求める。次に、修正テープと再生紙の各色度Ｌ＊、ａ＊、ｂ＊、の差ΔＬ＊、Δａ＊、Δｂ＊を求め、色差ΔＥを下式で算出する。
ΔＥ＝√（（ΔＬ＊）２＋（Δａ＊）２＋（Δｂ＊）２）
そのΔＥが２．０以下（対サンエースＲ１００）のこと。
（２）白色度
白色度は、ＪＩＳ８１４８  ２００１、紙  板紙及びパルプーＩＳＯ白色度測定法に基づき測定し、その白色度が７０％以下のこと。
（３）剥離力
剥離力は、１８０度ピール試験機で測定した。その測定方法は、修正テープ上に厚さ１２μｍの粘着テープを押圧荷重２０Ｎで貼り付けた後、２５ｍｍ幅で長さ１００ｍｍに切断し、３枚のサンプルを作成する。そのサンプルを１８０度ピール試験機に取り付け、粘着テープ端を１８０度方向に剥離速度１．２ｍ／分で剥離させて、基材と転写層との密着力を３回測定し、その平均値を求める。
その密着力は、６３．７±２３ｍＮ／２５ｍｍ以内のこと。
（４）粘着力
粘着力も１８０度ピール試験機で測定した。その測定方法は、修正テープをＰＰＣ用紙に押圧荷重２０Ｎで貼り付けた後、基材を剥離してその上に粘着テープを押圧荷重２０Ｎで貼り付け、２５ｍｍ幅で長さ１００ｍｍに切断し、３枚のサンプルを作成する。そのサンプルを１８０度ピール試験機に取り付け、粘着テープ端を１８０度方向に剥離速度１．２ｍ／分で剥離させて、ＰＰＣ用紙と転写層との密着力を３回測定し、その平均値を求める。
その粘着力は、１１８±７４ｍＮ／２５ｍｍ以内のこと。
【００３４】
表２から、実施例１は、白色度が７０％以下であり、その他の修正テープの規格も満たしていることがわかる。これに対して、比較例１は、白色度等が満足しえないことがわかる。
【００３５】
【表１】
2005014448.tif 000002
【００３６】
【表２】
2005014448.tif 000003
【００３７】
【発明の効果】
本発明においては、修正テープの着色剤の顔料である白色顔料に色の３原色である黄色顔料、赤色顔料、青色顔料を添加・調整するだけで、簡単に白色以外の再生紙の地色と同色に着色できるという効果がある。